(57)【要約】  ガラス素板の表面うねりが少なく、かつ表裏面のうねり差が少ない磁気情報記録媒体用ガラス基板の製造方法を提供することを目的とする。ダイヤモンド粒子を含む固定砥粒が研削面に配備された上下定盤を用いて、ガラス素板の表面を研削するラッピング工程を備えた磁気情報記録媒体用ガラス基板の製造方法であって、前記ラッピング工程において、上定盤側に対してうねりの大きい面を配置し、下定盤側に対してうねりの小さい面を配置することを特徴とする磁気情報記録媒体用ガラス基板の製造方法。前記ラッピング工程において、研削されるガラス素板は８０枚以上であることが好適である。前記ラッピング工程前のガラス素板において、うねりの大きい面の表面うねりＷａ１とうねりの小さい面の表面うねりＷａ２との比が１：１．２〜１：３．０であることが好適である。
2012090378.tif 000002
【特許請求の範囲】
【請求項１】
ダイヤモンド粒子を含む固定砥粒が研削面に配備された上下定盤を用いて、ガラス素板の表面を研削するラッピング工程を備えた磁気情報記録媒体用ガラス基板の製造方法であって、
前記ラッピング工程において、上定盤側に対してうねりの大きい面を配置し、下定盤側に対してうねりの小さい面を配置することを特徴とする磁気情報記録媒体用ガラス基板の製造方法。
【請求項２】
前記ラッピング工程において、研削されるガラス素板は８０枚以上であることを特徴とする請求項１に記載の磁気情報記録媒体用ガラス基板の製造方法。
【請求項３】
前記ラッピング工程前のガラス素板において、うねりの大きい面の表面うねりＷａ１とうねりの小さい面の表面うねりＷａ２との比が１：１．２〜１：３．０であることを特徴とする請求項１又は２に記載の磁気情報記録媒体用ガラス基板の製造方法。
【請求項４】
前記ラッピング工程において、前記上定盤の加工レートと前記下定盤の加工レートとの比が１：０．９〜１：０．９５であることを特徴とする請求項１〜３に記載の磁気情報記録媒体用ガラス基板の製造方法。
【請求項５】
前記ラッピング工程後のガラス基板の表面粗さＲａが０．５μｍ以下、表面高さ粗さＲｚが３μｍ以下であることを特徴とする請求項１〜４に記載の磁気情報記録媒体用ガラス基板の製造方法。
【請求項６】
前記ラッピング工程におけるガラス素板の両面の取り代が、５０μｍ以上２００μｍ以下であることを特徴とする請求項１〜５に記載の磁気情報記録媒体用ガラス基板の製造方法。
【発明の詳細な説明】
【技術分野】
【０００１】
本発明は、磁気情報記録媒体用ガラス基板の製造方法に関する。
【背景技術】
【０００２】
磁気、光、光磁気等の性質を利用して情報を記録する記録層を有する情報記録媒体のなかで、代表的なものとして磁気ディスクがある。この磁気ディスク用の基板として、ニッケルリンメッキを施したアルミニウム合金基板やガラス基板が知られているが、表面が硬く欠陥が生じにくいことから、ノート型パソコンを中心に特にガラス基板が多く用いられるようになってきた。前記磁気ディスク基板はハードディスクドライブに搭載し、ディスクを高速で回転させながら、磁気ヘッドを基板表面に対し一定高さで浮上させて磁気情報を記録再生するものであるが、さらなる記録密度の向上を図るために、磁気ヘッドの浮上量を一層低減させることが必要となっている。この場合、磁気ディスク上にうねりや微小うねりが存在すると、前記磁気ヘッドの浮上が不安定になり、ヘッドとディスクが衝突してしまう。すなわちヘッドクラッシュとよばれる現象が発生し、ハードディスクが使えなくなることがある。また、ヘッドクラッシュを起こさない場合であってもヘッドの浮上安定性に影響があるため、グライド特性（ヘッドがいかに安定して磁気ディスク上を浮上しているかの指標）が悪くなることがある。【０００３】
このような問題に対し、例えば特許文献１ではガラス基板の表面の平滑性を規定値以内に抑えることにより、グライド特性を安定にさせる技術が開示されている。【０００４】
しかしながら、この方法で製造したガラス基板をハードディスクに搭載した際もグライド特性が悪化し、ヘッドの記録再生素子部と磁気ディスクが接触することが原因となって熱が発生し、一時的に記録再生が不能となるサーマルアスピリティーと呼ばれる現象が発生していた。【０００５】
特に近年、ＤＦＨ機構を有するヘッド記録再生素子部とディスク表面との間隔が２ｎｍ付近以下のハードディスクにおいて、従来では問題とならなかった微小な表面欠陥、表面凹凸、うねりなどによって、前記現象が発生する傾向が躊躇となってきている。さらに、ガラス基板の加工取り代を少なくした場合に、前記現象が発生する傾向がより顕著に表れる。【０００６】
ここで、ＤＦＨ機構とは情報を情報記録媒体に読み書きする際に、磁気ヘッドにおける記録再生動作を行うヘッド素子のみを前記情報記録媒体に近接させることによっていわゆるＡＢＳ面（Ａｉｒ  Ｂｅａｒｉｎｇ  Ｓｕｒｆａｃｅ、空気ベアリング面）と前記情報記録媒体間の距離を低減する動的浮上量制御技術（Ｄｙｎａｍｉｃ  Ｆｌｙｉｎｇ  Ｈｅｉｇｈｔ制御技術、ＤＦＨ制御技術）のことである。
【先行技術文献】
【特許文献】
【０００７】
【特許文献１】特開２００９−７６１６７号公報
【発明の概要】
【０００８】
本発明の目的は、前記従来技術に鑑みてなされたものであり、その解決すべき課題は、ガラス素板の表面うねりが少なく、かつ表裏面のうねり差が少ない磁気情報記録媒体用ガラス基板の製造方法を提供することである。
【０００９】
すなわち、本発明にかかる磁気情報記録媒体用ガラス基板の製造方法は、ダイヤモンド粒子を含む固定砥粒が研削面に配備された上下定盤を用いて、ガラス素板の表面を研削するラッピング工程を備えた磁気情報記録媒体用ガラス基板の製造方法であって、前記ラッピング工程において、上定盤側に対してうねりの大きい面を配置し、下定盤側に対してうねりの小さい面を配置することを特徴とする。
【００１０】
上記並びにその他の本発明の目的、特徴及び利点は、以下の詳細な記載と添付図面から明らかになるであろう。
【図面の簡単な説明】
【００１１】
【図１】本実施形態に係る磁気情報記録媒体用ガラス基板の製造方法により製造される磁気情報記録媒体用ガラス基板を示す上面図である。
【図２】本実施形態に係るラッピング工程においてダイレクトプレス法の工程を示す概略図である。
【図３】本実施形態に係るラッピング工程においてフロート法の工程を示す概略断面図である。
【図４】本実施形態に係る磁気情報記録媒体用ガラス基板の製造方法におけるラッピング工程で用いる研削装置の一例を示す概略断面図である。
【図５】本実施形態に係る磁気情報記録媒体用ガラス基板の製造方法により製造された磁気情報記録媒体用ガラス基板を用いた磁気記録媒体の一例である磁気ディスクを示す一部断面斜視図である。
【発明を実施するための形態】
【００１２】
本実施形態に係る磁気情報記録媒体用ガラス基板の製造方法は、ダイヤモンド粒子を含む固定砥粒が研削面に配備された上下定盤を用いて、ガラス素板の表面を研削するラッピング工程を備えた磁気情報記録媒体用ガラス基板の製造方法であって、前記ラッピング工程において、上定盤側に対してうねりの大きい面を配置し、下定盤側に対してうねりの小さい面を配置することを特徴とする。
【００１３】
また、本実施形態に係る磁気情報記録媒体用ガラス基板の製造方法は、前記ラッピング工程を備えていれば、特に限定されない。具体的には、ダイレクトプレス法又はフロート法等により製造したガラス素材のうねりの大きい面を揃えて研削機の上定盤に配置する一方で、うねりの小さい面を下定盤に配置して各ガラス基板を研削すること以外は、特に限定されず、従来公知の製造方法であればよい。
【００１４】
磁気情報記録媒体用ガラス基板の製造方法としては、例えば、円盤加工工程、ラッピング工程、粗研磨工程（１次研磨工程）、洗浄工程、化学強化工程、精密研磨工程（２次研磨工程）、及び最終洗浄工程等を備える方法等が挙げられる。そして、前記各工程を、この順番で行うものであってもよいし、化学強化工程と精密研磨工程（２次研磨工程）との順番が入れ替わったものであってもよい。さらに、これら以外の工程を備える方法であってもよい。例えば、ラッピング工程と粗研磨工程（１次研磨工程）との間に、端面研磨工程を行うものであってもよい。
【００１５】
ここで、本発明の製造方法における円盤加工工程について詳述する。
【００１６】
＜円盤加工工程＞
前記円盤加工工程は、所定の組成のガラス素材から板状に成形したガラス素板から、図１に示すように、内周及び外周が同心円となるように、中心部に貫通孔１０ａが形成された円盤状のガラス素板１０に加工する工程である。具体的には、ダイレクトプレス法、フロート法などを用いて加工する。
【００１７】
（ダイレクトプレス法）
図２は、前記ダイレクトプレス法によるガラス素板の加工工程を示す模式図である。
【００１８】
図２（ａ）は、成形型を構成する、下型３、上型４である。上型４には、型締め時に成形面を囲むように下型３に当接しており、成形面の間隔を規制するためのストッパーが設けられている。図２（ｂ）はキャスト工程であり、流出パイプ５から流出された溶融ガラス流６は、下型成形面の中央に供給されている。なお、図２（ａ）等に示すように、下型３の成形面が形成されている上面は、平坦になっている（ガラスブランクの肉厚部を成形する部分を除く。）。次の図２（ｃ）における切断工程では、溶融ガラスを切断刃７で切断し、下型成形面上にゴブ２を得ている。続いて、図２（ｄ）にて、該ゴブを上型４と下型３にてプレスを行っているが、型締め時には上記ストッパーによって上下型成形面の間隔が規制されている。ゴブ２は上下型により加圧されて、上下型によって形成されるキャビティ内に押し広げられて、プレス成形品であるガラス素板１０に成形される。成形品の周縁部は、上型４、下型３のいずれにも接触せず、自由表面としてガラス素板１０に残る。プレス成形後、上型４は下型３上のガラス素板１０から離されて上方へ退避する。プレス成形品１の外径は、成形品が上型４から離型されて下型３上にある時点においては、例えば、非接触式測定法による光学的手段を用いて測定される。外径測定後、図２（ｅ）のように、ガラス素板１０が取り出しのための力を加えても変形しない温度まで冷却されてから、下型３からガラス素板１０を取り出す工程を経る。
【００１９】
前述のように取り出したガラス素板の表面粗さＲａは、１０μｍ以下、Ｒｍａｘが５０μｍ以下が好ましい。前記切出し工程後のガラス素板の表面粗さＲａや最大高さ粗さＲｚが高すぎると研削ダメージが大きく、低すぎると研削工程が行えなくなる。
【００２０】
また、前述のように取り出したガラス素板において、金型に先に接する面、すなわち下型に接する面の表面うねりは、金型に後から接する面、すなわち上型に接する面に比べて大きいことが分かっている。これは、金型に先に接する面と、金型に後から接する面とのガラスの熱膨張係数が異なるため、その応力バランスが崩れ、各面に異なるうねりが発生するからである。すなわち、うねりの大きい面の表面うねりＷａ１とうねりの小さい面の表面うねりＷａ２との比が１：１．５〜１：２．５である。
【００２１】
（フロート法）
図３は、前記フロート法による加工工程を示す断面図である。
【００２２】
前記フロート法加工工程は、溶融金属の上で板状に形成されたガラス素材の片面に切筋を入れ、この切筋に沿って切断する切出し工程を含むものである。前記切出し工程は、前記ガラス素材の前記溶融金属に接触したガラス素板表面に対して切筋を形成した後、該切筋をガラス素板の厚み方向に進行させて円盤状のガラス素板を切り出すことをいう。
【００２３】
図３（ａ）は板状のガラス素材１の断面図である。
【００２４】
前記ガラス素材は、フロート法で製造される板状のガラス素材を用いる。フロート法とは、例えば、ガラス素材を溶融させた溶融液を、溶融したスズの上に流し、そのまま固化させる方法である。得られたガラス素板は、一方の面がガラスの自由表面（以下、自由面という。）であり、他方の面（以下、接触面という。）が、ガラスとスズとの界面であるため、平滑性の高いものとなる。そして、その厚みとしては、例えば、０．９５ｍｍのものが挙げられる。なお、ガラス素板やガラス基板の表面粗さ、例えばＲａは、一般的な表面粗さ測定機を用いて測定することができる。
【００２５】
このため、ガラス素材は溶融金属に接した面と、他方の面とが生じる。図３（ａ）に示すガラス素材１の場合では、上側の面が接触面１Ａで、下側の面が自由面１Ｂである。
【００２６】
上記ガラス素材１の接触面１Ａに対して、磁気ディスク用ガラス基板となされる領域の略周縁をなす曲線を描く切筋を形成する。本実施の形態では、図３（ｂ）に示すように、ガラス素材１の接触面１Ａにガラスカッター１５で、円盤状の外周側及び内周側を描くそれぞれ円形の切筋８，９を形成する。
【００２７】
この場合の外周側及び内周側の切筋８，９はガラス板の厚み方向に対して斜めに形成している。また、本実施の形態では、ガラス素材１の接触面１Ａから自由面１Ｂ側に向かって外側へ斜めに切筋８，９を形成し、図３（ｂ）の断面図で見ると、左右の切筋８，８及び切筋９，９がそれぞれハの字状になるように形成させる。また、本実施の形態では、ガラス素材１の接触面１Ａから自由面１Ｂ側に向かって外側へ斜めに切筋８，９を形成したが、これに限らず、例えばガラス素材１の接触面１Ａから自由面１Ｂ側に向かって内側へ斜めに切筋８，９を形成し、図３（ｂ）で見ると、左右の切筋８，８及び切筋９，９がそれぞれ逆ハの字状になるように形成しておき、この切筋を進行させて切筋で囲まれる内側部分を上方へ抜き取るようにしてもよい。
【００２８】
次に、図３（ｃ）に示すように、ガラス素材１の接触面１Ａに形成した前記切筋８，９を自由面１Ｂ側に向かって進行させる。これにより、切筋８で囲まれる内側の領域１０ａはガラス素材１から分離された状態となる。また、切筋９で囲まれる内側部分１０ｂは上記切筋８で囲まれる領域１０ａから分離された状態となる。
【００２９】
このようにガラス素材１の接触面１Ａに形成した前記切筋８，９を自由面１Ｂ側に向かって進行させる手段としては、ガラス素材１に熱膨張差を生じさせる手段、例えばガラス素材１の片側面を加熱する方法が好ましく挙げられる。ガラス素材１を加熱することにより、ガラス素材１の板厚方向に熱膨張差が生じ、ガラス素材を目的の円盤状に容易に切断できる。
【００３０】
続いて、図３（ｄ）に示すように、切筋８で囲まれた内側の領域１０ａ、１０ｂを下方に押し出し、さらに切筋９で囲まれた領域１０ｂを押し出すことにより、中心部に円孔を備えた円盤状のガラス素板１０が得られる。
【００３１】
また、前記切出し工程後のガラス素板の表面粗さＲａが５ｎｍ以上５０ｎｍ以下、最大高さ粗さＲｚが２０ｎｍ以上１００ｎｍ以下であることが好ましい。前記切出し工程後のガラス素板の表面粗さＲａや最大高さ粗さＲｚが高すぎると研削ダメージが大きく、低すぎると研削工程が行えなくなる。
【００３２】
また、前記切出し工程後のガラス素板において、自由面の表面うねりは、溶融金属接触面に比べて大きいことが分かっている。これは、フロート法においては、溶融金属と接触する界面が、空気との界面より安定しているためにうねりの発生を抑えることができるからだと考えられる。すなわち、うねりの大きい面の表面うねりＷａ１とうねりの小さい面の表面うねりＷａ２との比が１：１．２〜１：３．０である。なお、自由面の表面うねりＷａは、１〜５ｎｍであり、溶融金属接触面の表面うねりＷａが０．６〜３ｎｍである。
【００３３】
また、本発明の円盤加工工程は、前記切出し工程後に、各切筋の角（端面）を研磨する工程を含んでもよい。この端面研磨工程によって、切筋が原因となって生じたガラス基板上のクラックを減少させることができる。
【００３４】
この円盤加工工程で、例えば、外径ｒ１が２．５インチ（約６４ｍｍ）、１．８インチ（約４６ｍｍ）、１インチ（約２５ｍｍ）、０．８インチ（約２０ｍｍ）等で、厚みは最終的に製造されるガラス基板の厚みに０．３ｍｍ程度を加えた厚みの円盤状のガラス素板に加工される。前記厚みを超えると加工取り代が増えるため製造効率が悪くなってしまう。最終的に製造されるガラス基板の厚さは決まっているため、そこから逆算し、該円盤加工工程において加工する厚みは決定される。
【００３５】
＜ラッピング行程＞
前記ラッピング工程は、前記ガラス素板を所定の板厚に加工する工程である。具体的には、ガラス素板の両面を研削（ラッピング）加工する工程等が挙げられる。このように加工することによって、ガラス素板の平行度、平坦度及び厚みを調整することができ、所望の表面うねりを得ることができる。
【００３６】
表面うねりとは、ガラス素材の表面に形成されている３次元表面形状であって、形状波長が０．１ｍｍ以上１０ｍｍ以下である波長帯域の形状を選択して構成した表面形状とすることができる。表面うねりは、ガラス素材の所定領域を顕微鏡等で観察することにより把握することができる。
【００３７】
表面うねりの観察装置としては、フェイズシフトテクノロジー社製のオプチフラットを好ましく利用することができる。
【００３８】
本発明において、表面うねりの平均高さはＷａで表される。表面うねりの平均高さ（Ｗａ）は、表面うねり形状の算術平均粗さを表すものとする。また、本実施形態で表面うねりの最大高さをＰＶと呼称することがある。表面うねりの最大高さ（ＰＶ）とは、表面うねり形状の平均面を算出し、この平均面に対して最も高い山の高さの絶対値と、この平均面に対して最も低い谷の深さの絶対値とを足し合わせた値である。
【００３９】
ラッピング工程で用いる研削装置は、ガラス基板の製造に用いる研削装置であれば、特に限定されない。具体的には、図４に示すような研削装置１１が挙げられる。なお、図４は、本発明の実施形態に係る磁気情報記録媒体用ガラス基板の製造方法におけるラッピング工程で用いる研削装置の一例を示す概略断面図である。
【００４０】
図４に示すような研削装１１は、両面同時研削可能な装置である。また、この研削装置１１は、装置本体部１１ａと、装置本体部１１ａに冷却液であるクーラントを供給するクーラント供給部１１ｂとを備えている。
【００４１】
装置本体部１１ａは、円盤状の上定盤１２と円盤状の下定盤１３とを備えており、それらが互いに平行になるように上下に間隔を隔てて配置されている。そして、円盤状の上定盤１２と円盤状の下定盤１３とが、互いに逆方向に回転する。
【００４２】
この円盤状の上定盤１２と円盤状の下定盤１３との対向するそれぞれの面にガラス素板１０の表裏の両面を研削するために、ダイヤモンド粒子を含有する固定砥粒１４が配備されている。このラッピング工程で使用するダイヤモンド粒子を含む固定砥粒１４は、複数のダイヤモンド粒子を樹脂で結合させてペレット状のものでもよいし、樹脂を用いた接着又は電着によって、上定盤１２及び下定盤１３にダイヤモンド粒子を平面的に接着させたシート状のものを用いてもよい。
【００４３】
前記固定砥粒８と定盤１２、１３との間にはキャリアを挟んでいてもよい。このキャリアは複数のガラス素板１０を保持した状態で、自転しながら定盤１２，１３の回転中心に対して下定盤１３と同じ方向に公転する。なお、円盤状の上定盤１２と円盤状の下定盤１３とは、別駆動で動作することができる。このように動作している研削装置１１において、クーラント１７を固定砥粒１４とガラス素板１０との間、及び固定砥粒１４とガラス素板１０との間、夫々に供給することでガラス素板１０の研削処理を行うことができる。
【００４４】
クーラント供給部１１ｂは、クーラント１７を入れた容器とポン１６とを備えている。すなわち、容器内のクーラント１７をポンプ１６によって定盤１２，１３内に供給し、循環させる。該循環中に生じる、上下の定盤１２，１３の研削面が削られた切子を、それぞれの研削面から除去する。具体的には、クーラント１７を循環させる際に、下定盤１３内に設けられたフィルタで濾過し、そのフィルタに切子を滞留させる。
【００４５】
より具体的には、前記ラッピング工程としては、ガラス素板の表面全体が略均一の表面うねりとなるような工程としなければならない。しかしながら、本発明者らが鋭意研究を行ったところ、上下の定盤を有する一般のガラス素板の研削機は、上下の定盤の研削能力が異なることが明らかとなった。すなわち、重力により要因により、実行圧力が異なることから上定盤１２の研削加工能力は、下定盤１３の研削加工能力に比べてやや優れている。
【００４６】
具体的には、上定盤の加工レートと下定盤の加工レートとの比は１：０．９〜１：０．９５である。
【００４７】
具体的には、上定盤の加工レートと下定盤の加工レートとの比は１：０．８〜１：０．９８であることが好ましく、より好ましくは１：０．９〜１：０．９５である。
【００４８】
前記加工レートとは、加工の取り代を加工時間で割った値のことである。前記の加工レート比を逸脱すると、加工バランスの悪いガラス基板となることがある。
【００４９】
また、本発明者らは、前述の円盤加工工程後のガラス素板において、表面うねりの大きい面と小さい面とが存在することに発見した。つまり、前記ダイレクトプレス法においては、金型に先に接する面と、金型に後から接する面とのガラスの熱膨張係数が異なるため、その応力バランスが崩れ、各面に異なるうねりが発生するからである。また、フロート法においては、溶融金属と接触する界面が、空気との界面より安定しているためにうねりの発生を抑えることができるからである。以上により、通常円盤加工工程を経たガラス素板は、表裏面にうねりの大小が存在することが分かった。
【００５０】
したがって、従来の磁気情報記録媒体用ガラス基板の製造方法におけるラッピング工程のように、円盤加工工程によって作製された複数のガラス素板を表裏関係なくランダムに配置し、そのまま研削機の実行圧力の異なる上下定盤でラッピングしていたのでは、各ガラス素板で表面うねりの異なるガラス基板が多数生じてしまうことになる。そこで、表面うねりの大きい面のみを、実行圧力の大きい、すなわち加工レートの高い上定盤によって研削させることによって、複数枚のガラス素板を研削した場合でも必然的に表裏面のうねりが微小かつ均一なガラス基板を確実に製造することができる。上定盤の場合基板にかかる実行圧力が下序盤に比べて一定であるため（ゆえに実行圧力が大きい）うねりを効率的に除去できる。これは、研削工程は研削液と共に加工を行うが、研削液は重力によって下定盤側に集中してしまう。研削液は常時循環しフィルタにてガラススラッジ（ガラスくず）を除去しながら加工を行うので、上定盤側には常にスラッジが除去された研削液が流れるのに対し、下定盤側にはスラッジがたまりやすくなり加工レートが悪化する。これによって上下面の加工差がでる。
【００５１】
上述のように、前記円盤加工後（ラッピング工程前）のガラス素板は、一方の面と他方の面とでは表面うねりの値が異なる。そのうねりの大きい面の表面うねりＷａ１とうねりの小さい面の表面うねりＷａ２との比が１：１．２〜１：５である。
【００５２】
また、ガラス素板の算術平均粗さＲａを複数個所測定した際に、得られたＲａの最小値と最大値との差が０．０１〜０．４μｍ程度にすることが好ましい。
【００５３】
前記ラッピング行程を施すと、後述する粗研磨行程にて行われる研磨を効率良く行うことができる。また、ラッピング行程によって施された研磨工程に用いるガラス素板の表面粗さＲａは０．５μｍ以下で好ましく、０．３μｍ以下であることがより好ましい。表面粗さＲａが０．５μｍより大きいと、その後の研磨工程を経ても大きなうねりが残ってしまう可能性がある。また、最大高さ粗さＲｚは３μｍ以下が好ましい。これは研磨工程を行いやすくするめである。
【００５４】
また、前記ラッピング工程におけるガラス素板の取り代は、５０μｍ以上２００μｍ以下であることが好ましい。前取り代が５０μｍよりうねりを十分に取りきれない場合があり、２００μｍより大きいと加工時間が長くなり、結果製造方法の効率が悪くなる。
【００５５】
さらに、本発明のラッピング工程において、研削されるガラス素板は複数枚でなければならず、具体的には８０枚以上であることが好ましく、１００枚以上であることがさらに好ましい。研削されるガラス基板が８０枚より少ないと、うねり除去が効率的に行えなくなる。これは、上下の加工バランスがさらに悪くなることにより、新たな内部応力の変化が生じ、結果平坦度が悪化してしまう。平坦度が悪化すると加工レートに影響を及ぼし加工が行えなくなる。
【００５６】
また、このラッピング工程は、１回であってもよいし、２回以上であってもよい。例えば、２回行う場合、１回目のラッピング工程（第１ラッピング工程）で、ガラス素板の平行度、平坦度及び厚みを予備調整し、２回目のラッピング工程（第２ラッピング工程）で、ガラス素板の平行度、平坦度及び厚みを微調整することが可能となる。
【００５７】
＜粗研磨工程＞
前記粗研磨工程（１次研磨工程）は、ガラス素板の主面を、酸化セリウムを含有する研磨スラリーにて研磨し、上述したラッピング工程で残留した傷や歪みの除去を目的とするもので、下記の研磨方法を用いて実施する。
【００５８】
粗研磨工程で用いる研磨装置は、ガラス基板の製造に用いる研磨装置であれば、特に限定されない。
【００５９】
前記粗研磨工程で研磨する表面は、主表面及び／又は端面である。主端面とは、ガラス素板の面方向に平行な面である。端面とは内周端面と外周端面とからなる面のことである。また、内周端面とは、内周側の、ガラス素板の面方向に垂直な面及びガラス素板の面方向に対して傾斜を有する面である。また、外周端面とは、外周側の、ガラス素板の面方向に垂直な面及びガラス素板の面方向に対して傾斜を有する面である。
【００６０】
次に、本発明の研磨工程において用いられる研磨剤は、主成分として酸化セリウムを含有するものである。酸化セリウムの含有量は、研磨スラリー全量に対して３〜１５質量％であることが好ましい。このような範囲にすることで、より平滑性の高い磁気情報記録媒体用ガラス基板を製造することができる。
【００６１】
また、研磨スラリーとは、前記研磨剤、分散剤等を水に分散させた状態の液体、すなわち、スラリー液のことである。前記研磨剤を水に分散させた状態では、水にアルカリ土類金属が含有されていても、アルカリ土類金属が溶解しているため、ガラス素板の表面に付着しにくく、研磨剤に含まれるアルカリ土類金属が、ガラス素板の表面に付着しやすい。このような理由で、前記研磨剤として、アルカリ土類金属の少ないものを用いることによって、研磨後のガラス素板に対するアルカリ土類金属の付着を充分に抑制できる。
【００６２】
＜化学強化工程＞
本発明の製造方法における化学強化工程は、公知の方法であれば、特に限定されない。具体的には、例えば、ガラス素板を化学強化処理液に浸漬させる工程等が挙げられる。そうすることによって、ガラス素板の表面、例えば、ガラス素板表面から５μｍの領域に化学強化層を形成することができる。そして、化学強化層を形成することで耐衝撃性、耐振動性及び耐熱性等を向上させることができる。
【００６３】
より詳しくは、化学強化工程は、加熱された化学強化処理液にガラス素板を浸漬させることによって、ガラス素板に含まれるリチウムイオンやナトリウムイオン等のアルカリ金属イオンをそれよりイオン半径の大きなカリウムイオン等のアルカリ金属イオンに置換するイオン交換法によって行われる。イオン半径の違いによって生じる歪みにより、イオン交換された領域に圧縮応力が発生し、ガラス素板の表面が強化される。
【００６４】
本実施形態では、ガラス基板の原料であるガラス素板として、上記のようなガラス組成のものを用いることによって、この化学強化工程により、強化層が好適に形成されると考えられる。具体的には、ガラス素板のアルカリ成分であるＬｉ２Ｏ、Ｎａ２Ｏ、及びＫ２Ｏのうち、Ｎａ２Ｏの含有量が多く、このＮａ２Ｏのナトリウムイオンが、化学強化処理液に含まれるカリウムイオンに交換されやすいためと考えられる。さらに、化学強化工程を施す前の研磨工程、ここでは粗研磨工程で用いる研磨剤が、上記のような組成の研磨剤であるので、ガラス素板の表面に付着しているアルカリ土類金属の量が少なく、化学強化が均一になされると考えられる。よって、本実施形態のように、好適な化学強化がなされたガラス素板に、精密研磨工程を行うことによって、耐衝撃性に優れたガラス基板を製造することができる。
【００６５】
化学強化処理液としては、磁気情報記録媒体用ガラス基板の製造方法における化学強化工程で用いられる化学強化処理液であれば、特に限定されない。具体的には、例えば、カリウムイオンを含む溶融液、及びカリウムイオンやナトリウムイオンを含む溶融液等が挙げられる。
【００６６】
これらの溶融液としては、例えば、硝酸カリウム、硝酸ナトリウム、炭酸カリウム、及び炭酸ナトリウム等を溶融させて得られた溶融液等が挙げられる。この中でも、硝酸カリウムを溶融させて得られた溶融液と硝酸ナトリウムを溶融させて得られた溶融液とを組み合わせて用いることが、融点が低く、ガラス素板の変形を防止する観点から好ましい。その際、硝酸カリウムを溶融させて得られた溶融液と硝酸ナトリウムを溶融させて得られた溶融液とを、ほぼ同量ずつの混合させた混合液であることが好ましい。
【００６７】
＜精密研磨工程（２次研磨工程）＞
精密研磨工程は、前記粗研磨工程で得られた平坦平滑な主表面を維持しつつ、例えば、主表面の表面粗さ（Ｒｍａｘ）が６ｎｍ程度以下である平滑な鏡面に仕上げる鏡面研磨処理である、この精密研磨工程は、例えば、上記粗研磨工程で使用したものと同様の研磨装置を用い、研磨パッドを硬質研磨パッドから軟質研磨パッドに取り替えて行われる。なお、前記精密研磨工程で研磨する表面は、前記粗研磨工程で研磨する表面と同様、主表面である。
【００６８】
また、精密研磨工程で用いる研磨剤としては、粗研磨工程で用いた研磨剤より、研磨性が低くても、傷の発生がより少なくなる研磨剤が用いられる。具体的には、例えば、粗研磨工程で用いた研磨剤より、粒子径が低いシリカ系の砥粒（コロイダルシリカ）を含む研磨剤等が挙げられる。このシリカ系の砥粒の平均粒子径としては、２０ｎｍ程度であることが好ましい。そして、前記研磨剤を含む研磨スラリー液をガラス素板に供給し、研磨パッドとガラス素板とを相対的に摺動させて、ガラス素板の表面を鏡面研磨する。
【００６９】
＜ガラス素板組成＞
まず、ガラス素板の各成分についてさらに詳述する。
【００７０】
まず、ＳｉＯ２、Ａｌ２Ｏ３、及びＢ２Ｏ３が、ガラス素板の骨格成分である。また、Ｌｉ２Ｏ、Ｎａ２Ｏ、及びＫ２Ｏが、ガラス素板のアルカリ成分である。ＭｇＯ、ＣａＯ、ＢａＯ、ＳｒＯ、及びＺｎＯが、ガラス素板のアルカリ土類成分である。
【００７１】
次に、ガラス素板の骨格成分について説明する。
【００７２】
本実施形態で使用するガラス素板の骨格成分としては、上記のように、ＳｉＯ２が５８〜７０質量％、Ａｌ２Ｏ３が１２〜１８質量％、Ｂ２Ｏ３が０〜３質量％（ただし、０を含む）であって、それらの合計、すなわちＳｉＯ２とＡｌ２Ｏ３とＢ２Ｏ３との合計が７２〜８５質量％である。
【００７３】
ＳｉＯ２は、ガラスの骨格（マトリックス）を形成する成分である。ＳｉＯ２の含有量が少なすぎると、ガラスの構造が不安定となり化学的耐久性が劣化するとともに、溶融時の粘性特性が悪くなり成形性に支障を来す場合がある。また、ＳｉＯ２の含有量が多すぎると、溶融性が悪くなり生産性が低下するとともに、充分な剛性が得られなくなる場合がある。そこで、ＳｉＯ２の含有量としては、５８〜７０質量％であることが好ましい。
【００７４】
Ａｌ２Ｏ３も、ガラスの骨格を形成する成分であり、ガラスの耐久性向上や強度および表面硬度の向上に資するものである。Ａｌ２Ｏ３の含有量が少なすぎると、磁気情報記録媒体用ガラス基板としてその耐久性および強度が充分ではない場合がある。また、Ａｌ２Ｏ３の含有量が多すぎると、ガラスの失透傾向が強まり、安定したガラス形成が困難である場合がある。そこで、Ａｌ２Ｏ３の含有量としては、１２〜１８質量％であることが好ましい。
【００７５】
Ｂ２Ｏ３は、溶融性を改善し生産性を向上させるとともに、ガラスの骨格中に入りガラス構造を安定化させ、化学的耐久性を向上させる効果を奏する。しかしながら、Ｂ２Ｏ３は、溶融時に揮発しやすく、ガラス成分比率が不安定になりやすい傾向がある。また、強度を低下させるため硬度が低くなり、ガラス基板に傷が入りやすくなるとともに、破壊靭性値が小さくなり、基板が破損しやすい傾向を示す。これらの理由から、Ｂ２Ｏ３の含有量は、３質量％以下にすることが好ましい。また、Ｂ２Ｏ３を含まない組成とすること可能である。上記において、Ｂ２Ｏ３の含有量０〜３質量％における０質量％とは、Ｂ２Ｏ３を含まない態様を含み得ることを意味する。なお、本出願書類のガラス組成における「０質量％」の表記は、これと同意であり、その成分を含まない態様を含み得ることを意味する（以下、同様の表記において同意とする）。
【００７６】
そして、ＳｉＯ２とＡｌ２Ｏ３とＢ２Ｏ３との合計量ｗ（ＦＭＯ）が、７０〜８５質量％であることが好ましい。これは、ガラスの構造を安定化させるためである。この合計量が少なすぎると、ガラス構造が不安定化する傾向がある。また、この合計量が多すぎると、溶融時の粘性特性が悪化し生産性が低下する傾向がある。
【００７７】
次に、ガラス素板のアルカリ成分について説明する。
【００７８】
本実施形態で使用するガラス素板のアルカリ成分としては、上記のように、Ｌｉ２Ｏが１〜８質量％、Ｎａ２Ｏが２〜１３質量％、Ｋ２Ｏが０．２〜２質量％であって、それらの合計、すなわちＬｉ２ＯとＮａ２ＯとＫ２Ｏとの合計が３．２〜２３質量％である。
【００７９】
Ｌｉ２Ｏは、アルカリ金属元素の中でも特異な性質を有しており、ガラスの溶解性を改善する作用を有しつつ、ガラスの構造におけるイオン充填率を向上させることでヤング率を大きく向上させる効果を有している。Ｌｉ２Ｏの含有量が、少なすぎると、溶解性の改善およびヤング率の向上に対して充分な効果を発揮させることができない傾向がある。また、Ｌｉ２Ｏの含有量が、多すぎると、上述したように、情報記録媒体の記録層の表面に非常に微小かつ薄い反応析出物のトリガーとなる場合がある。そこで、Ｌｉ２Ｏの含有量としては、１〜８質量％であることが好ましい。
【００８０】
Ｎａ２Ｏは、ガラスの溶融温度を低下させる作用を有し、線膨張係数を増大させる効果を奏する。さらに、化学強化工程における化学強化の効果に大きく影響を与える成分であると考えられる。すなわち、Ｎａ２Ｏの含有量が少なすぎると、充分に溶融温度を低下させることができない傾向があるだけではなく、化学強化工程により充分に強度を高めることができない傾向がある。また、Ｎａ２Ｏの含有量が多すぎると、その溶出量が増大し記録層に悪影響を及ぼす場合がある。そこで、Ｎａ２Ｏの含有量としては、２〜１３質量％であることが好ましい。なお、この含有量は、一般的なガラス基板における含有量より多いものである。
【００８１】
Ｋ２Ｏは、ガラスの溶融温度を低下させる作用を有し、線膨張係数を増大させる効果を奏する。Ｋ２Ｏの含有量が少なすぎると、充分に溶融温度を低下させることができない傾向がある。また、Ｋ２Ｏの含有量が多すぎると、その溶出量が増大し記録層に悪影響を及ぼす場合があるだけではなく、化学強化工程により充分に強度を高めることができない傾向がある。このことは、化学強化工程が、Ｎａ２Ｏのナトリウムイオンの代わりにカリウムイオンに置き換わることによって、強化層が形成されると考えられ、この交換を阻害することによると考えられる。そこで、Ｋ２Ｏの含有量としては、０．２〜２質量％であることが好ましい。
【００８２】
そして、Ｌｉ２ＯとＮａ２ＯとＫ２Ｏとの合計量ｗ（Ｒ２Ｏ）が、３．２〜２３質量％であることが好ましい。この合計量が少なすぎると、充分に溶融温度を低下させることができない傾向があり、また、この合計量が少ないと、Ｎａ２Ｏの含有量も少ないことになり、化学強化が充分に発揮しにくい傾向がある。また、この合計量が多すぎると、その溶出量が増大し記録層に悪影響を及ぼす場合がある。
【００８３】
また、ガラス素板のアルカリ土類成分であるＭｇＯ、ＣａＯ、ＢａＯ、ＳｒＯ、及びＺｎＯは、熱膨張係数や剛性等を高めるとともに溶融性を改善する効果を奏する。ＭｇＯとＣａＯとＢａＯとＳｒＯとＺｎＯとの合計量ｗ（ＭｇＯ＋ＣａＯ＋ＢａＯ＋ＳｒＯ＋ＺｎＯ）が１〜１０質量％であることが好ましい。この合計量が少なすぎると、剛性を上げると共に溶融性を改善する効果が充分ではない傾向がある。また、この合計量が多すぎると、ガラス構造が不安定となり溶融生産性が低下するとともに化学的耐久性が低下する傾向がある。
【００８４】
また、ガラス素板としては、上記以外の成分を含有してもよい。具体的には、例えば、ＺｒＯ２や酸化セリウムを含有してもよい。そして、ＺｒＯ２の含有量としては、０〜５質量％であることが好ましい。また、酸化セリウムの含有量としては、０〜２質量％が好ましい。なお、酸化セリウムは、酸化セリウムを含有する研磨剤を用いて、ガラス素板を研磨する際、微細な凹凸の発生を抑制する効果を有する。
【００８５】
そして、上記実施形態に係る磁気情報記録媒体用ガラス基板の製造方法により製造された磁気情報記録媒体用ガラス基板を用いた磁気記録媒体について説明する。
【００８６】
図５は、本実施形態に係る磁気情報記録媒体用ガラス基板の製造方法により製造された磁気情報記録媒体用ガラス基板を用いた磁気記録媒体の一例である磁気ディスクを示す一部断面斜視図である。この磁気ディスクＤは、円形の磁気情報記録媒体用ガラス基板１０１の主表面に形成された磁性膜１０２を備えている。磁性膜１０２の形成には、公知の常套手段による形成方法が用いられる。例えば、磁性粒子を分散させた熱硬化性樹脂を磁気情報記録媒体用ガラス基板１０１上にスピンコートすることによって磁性膜１０２を形成する形成方法（スピンコート法）や、磁気情報記録媒体用ガラス基板１０１上にスパッタリングによって磁性膜１０２を形成する形成方法（スパッタリング法）や、磁気情報記録媒体用ガラス基板１０１上に無電解めっきによって磁性膜１０２を形成する形成方法（無電解めっき法）等が挙げられる。
【００８７】
磁性膜１０２の膜厚は、スピンコート法による場合では、約０．３〜１．２μｍ程度であり、スパッタリング法による場合では、約０．０４〜０．０８μｍ程度であり、無電解めっき法による場合では、約０．０５〜０．１μｍ程度である。薄膜化および高密度化の観点から、スパッタリング法による膜形成が好ましく、また、無電解めっき法による膜形成が好ましい。
【００８８】
磁性膜１０２に用いる磁性材料は、公知の任意の材料を用いることができ、特に限定されない。磁性材料は、例えば、高い保持力を得るために結晶異方性の高いＣｏを基本とし、残留磁束密度を調整する目的でＮｉやＣｒを加えたＣｏ系合金等が好ましい。より具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯ等が挙げられる。
【００８９】
磁性膜１０２は、ノイズの低減を図るために、非磁性膜（例えば、Ｃｒ、ＣｒＭｏ、ＣｒＶ等）で分割された多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａ等）であってもよい。磁性膜１０２に用いる磁性材料は、上記磁性材料の他、フェライト系や鉄−希土類系であってもよく、また、ＳｉＯ２、ＢＮ等からなる非磁性膜中にＦｅ、Ｃｏ、ＦｅＣｏ、ＣｏＮｉＰｔ等の磁性粒子を分散した構造のグラニュラー等であってもよい。また、磁性膜１０２への記録には、内面型および垂直型のいずれかの記録形式が用いられてよい。
【００９０】
また、磁気ヘッドの滑りをよくするために、磁性膜１０２の表面には、潤滑剤が薄くコーティングされてもよい。潤滑剤として、例えば液体潤滑剤であるパーフロロポリエーテル（ＰＦＰＥ）をフレオン系などの溶媒で希釈したものが挙げられる。
【００９１】
さらに必要により磁性膜１０２に対し下地層や保護層が設けられてもよい。磁気ディスクＤにおける下地層は、磁性膜１０２に応じて適宜に選択される。下地層の材料として、例えば、Ｃｒ、Ｍｏ、Ｔａ、Ｔｉ、Ｗ、Ｖ、Ｂ、Ａｌ、Ｎｉ等の非磁性金属から選ばれる少なくとも一種以上の材料が挙げられる。例えば、Ｃｏを主成分とする磁性膜１０２の場合には、下地層の材料は、磁気特性向上等の観点からＣｒ単体やＣｒ合金であることが好ましい。
【００９２】
また、下地層は、単層とは限らず、同一または異種の層を積層した複数層構造であってもよい。このような複数層構造の下地層は、例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層が挙げられる。磁性膜１０２の摩耗や腐食を防止する保護層として、例えば、Ｃｒ層、Ｃｒ合金層、カーボン層、水素化カーボン層、ジルコニア層、シリカ層等が挙げられる。これら保護層は、下地層および磁性膜１０２と共にインライン型スパッタ装置で連続して形成することができる。また、これら保護層は、単層としてもよく、あるいは、同一または異種の層からなる複数層構成であってもよい。
【００９３】
なお、上記保護層上に、あるいは、上記保護層に代えて、他の保護層が形成されてもよい。例えば、上記保護層に代えて、Ｃｒ層の上にＳｉＯ２層が形成されてもよい。このようなＳｉＯ２層は、Ｃｒ層の上にテトラアルコキシシランをアルコール系の溶媒で希釈した中に、コロイダルシリカ微粒子を分散して塗布し、さらに焼成することによって形成される。
【００９４】
このような本実施形態における磁気情報記録媒体用ガラス基板１０１を基体とした磁気記録媒体は、磁気情報記録媒体用ガラス基板１０１が上述した組成により形成されるので、情報の記録再生を長期に亘り高い信頼性で行うことができる。
【００９５】
なお、上述では、本実施形態における磁気情報記録媒体用ガラス基板１０１を磁気記録媒体に用いた場合について説明したが、これに限定されるものではなく、本実施形態における磁気情報記録媒体用ガラス基板１０１は、光磁気ディスクや光ディスク等にも用いることが可能である。
【実施例】
【００９６】
以下に実施例を挙げて本発明を具体的に説明するが、本発明はこれらに限定されるものではない。【００９７】
まず、情報記録媒体用ガラス基板の製造に用いられる一般的なガラス基板、研磨剤及び研磨パッドを用意した。なお、研磨剤及び研磨パッドの組成は、情報記録媒体用ガラス基板の製造に用いられる一般的な研磨剤及び研磨パッドに含まれているものが含まれている。【００９８】
（実施例１）
ガラス基板を用い、フロート法を用いてガラス基板を作製し、公知の方法により、円盤加工工程、ラッピング工程、粗研磨工程（１次研磨工程）、化学強化工程、精密研磨工程（２次研磨工程）、最終洗浄工程を施した。【００９９】
ただし、ラッピング工程において、ガラス素板に切筋を入れた面を上定盤側に対して配置し、切筋を入れていない面を下定盤側に対して配置した。さらに、該ラッピング工程において取り代を１５０μｍとなるように研削した。【０１００】
この際、ラッピング工程において、上定盤１２及び下定盤１３にダイヤモンド粒子を平面的に接着させたシート状のダイヤモンドタイル（集中度２００，粒径２μｍ）を使用して加工を行った。ラッピング工程後の基板の表面粗さは０．２１μｍであった。表面粗さ測定機は、接触式粗さ測定機（ＫＬＡ  ｔｅｎｃｏｌ社製）で測定した。【０１０１】
その後、粗研磨工程、精密研磨工程、洗浄・乾燥工程を経たガラス基板の主表面粗さは０．９Åであった。主表面の粗さを極限まで平滑にすることにより表面部分からのイオン成分の溶出を防ぐことができる。表面粗さＲａを原子間力顕微鏡（ＡＦＭ）で測定を行った。測定はＶｅｅｃｏ社のＡＦＭ  ＤｉｍｅｎｓｉｏｎＶを使用した。１０μｍ×１０μｍスキャンラインは２５６で行った。【０１０２】
（実施例２）
ラッピング工程において、取り代を５０μｍとなるように研削した以外、実施例１と同様に行った。ラッピング工程後の表面粗さＲａは０．４１μｍであった。また、最終的に製造された基板の表面粗さＲａは１．０Åであった。【０１０３】
（比較例１）
ラッピング工程において、円盤加工工程によって得られたガラス素板を上下面ランダムに配置して研削を行った以外、実施例１と同じである。ラッピング工程における取り代は１００μｍで行った。また、ラッピング工程後の表面粗さＲａは０．３１μｍ、最終基板の表面粗さＲａは１．１Åであった。【０１０４】
（うねりの評価試験）
各基板を精密研磨後（洗浄・乾燥工程後）表面うねりとは、ガラス素材の表面に形成されている３次元表面形状であって、形状波長が０．１ｍｍ以上１０ｍｍ以下である波長帯域の形状を選択して構成した表面形状とすることができる。表面うねりは、ガラス素材の所定領域を顕微鏡等で観察することにより把握することができる。【０１０５】
所定領域は、内周の半径が１６ｍｍ、外周の半径が２９ｍｍであるドーナツ状の観察範囲において１８３７ｍｍ２の領域を選択する。【０１０６】
表面うねりの観察装置としては、フェイズシフトテクノロジー社製のオプチフラットを好ましく利用することができる。【０１０７】
また、本発明において、表面うねりの平均高さはＷａで表される。表面うねりの平均高さＷａは、表面うねり形状の算術平均粗さを表すものとする。【０１０８】
表面うねりの大きい面（Ｗ１）、及び表面うねりの小さい面（Ｗ２）それぞれの１００枚の表面うねりＷａの測定を行い、その平均値を示す。また、これらのうねりのばらつきを標準偏差（σ）を計測することで示す。【０１０９】
（グライド特性試験）
上記ガラス基板を製膜後、ハードディスクに搭載した際にグライドが安定して浮上するかどうかを確認した。グライド特性試験では、ハードディスクを熱処理し、検査ヘッド（ヘッドスライダ）と磁気記録媒体表面の間の浮上高さを４ｎｍに設定し、検査ヘッドと磁気記録媒体表面の突起物との衝突に起因するシグナルが出力された場合は、その磁気記録媒体は不良品と判断した。【０１１０】
各製造方法で製造した基板を１００枚評価した。評価基準は以下の通りである。【０１１１】
◎…不良品率が５％未満
○…５％以上１０％未満
×…１０％以上【０１１２】
以上の結果を表１に示す。【０１１３】
【表１】
2012090378.tif 000003
【０１１４】
表１の結果から明らかなように、研削工程に用いる複数のガラス素板をそれぞれ表裏ランダムに配置し、研削を施した比較例１は、うねりのばらつきが大きいことが分かった。またグライド特性に関しても、満足のいく結果は得られなかった。一方で、実施例１，２においては、うねりのばらつきが小さく、グライド特性についても良好な結果が得られた。【０１１５】
本明細書は、上記のように様々な態様の技術を開示しているが、そのうち主な技術を以下に纏める。【０１１６】
本発明に係る磁気情報記録媒体用ガラス基板の製造方法は、ダイヤモンド粒子を含む固定砥粒が研削面に配備された上下定盤を用いて、ガラス素板の表面を研削するラッピング工程を備えた磁気情報記録媒体用ガラス基板の製造方法であって、前記ラッピング工程において、上定盤側に対してうねりの大きい面を配置し、下定盤側に対してうねりの小さい面を配置することを特徴とする。【０１１７】
また、前記磁気情報記録媒体用ガラス基板の製造方法において、前記ラッピング工程において、研削されるガラス素板は８０枚以上であることが好適である。【０１１８】
また、前記磁気情報記録媒体用ガラス基板の製造方法において、前記ラッピング工程前のガラス素板において、うねりの大きい面の表面うねりＷａ１とうねりの小さい面の表面うねりＷａ２との比が１：１．２〜１：３．０であることが好適である。【０１１９】
また、前記磁気情報記録媒体用ガラス基板の製造方法において、前記ラッピング工程において、前記上定盤の加工レートと前記下定盤の加工レートとの比が１：０．９〜１：０．９５であることが好適である。【０１２０】
また、前記磁気情報記録媒体用ガラス基板の製造方法において、前記ラッピング工程後のガラス基板の表面粗さＲａが０．５μｍ以下、表面高さ粗さＲｚが３μｍ以下であることが好適である。【０１２１】
また、前記磁気情報記録媒体用ガラス基板の製造方法において、前記ラッピング工程におけるガラス素板の両面の取り代が、５０μｍ以上２００μｍ以下であることが好適である。【０１２２】
この出願は、２０１０年１２月２７日に出願された日本国特許出願特願２０１０−２９１２０７を基礎とするものであり、その内容は、本願に含まれるものである。【０１２３】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１２４】
本発明によれば、ガラス素板表面全体のうねりを小さく、表裏面のうねりの差が小さい磁気情報記録媒体用ガラス基板の製造方法を提供することができる。
【図１】
2012090378.tif 000004
【図２】
2012090378.tif 000005
【図３】
2012090378.tif 000006
【図４】
2012090378.tif 000007
【図５】
2012090378.tif 000008
【手続補正書】
【提出日】平成24年9月12日(2012.9.12)
【手続補正１】
【補正対象書類名】特許請求の範囲
【補正対象項目名】全文
【補正方法】変更
【補正の内容】
【特許請求の範囲】
【請求項１】
ダイヤモンド粒子を含む固定砥粒が研削面に配備された上下定盤を用いて、ガラス素板の表面を研削するラッピング工程を備えた磁気情報記録媒体用ガラス基板の製造方法であって、
前記ラッピング工程において、上定盤側に対してうねりの大きい面を配置し、下定盤側に対してうねりの小さい面を配置することを特徴とする磁気情報記録媒体用ガラス基板の製造方法。
【請求項２】
前記ラッピング工程において、研削されるガラス素板は８０枚以上であることを特徴とする請求項１に記載の磁気情報記録媒体用ガラス基板の製造方法。
【請求項３】
前記ラッピング工程前のガラス素板において、うねりの大きい面の表面うねりＷａ１とうねりの小さい面の表面うねりＷａ２との比が１：１．２〜１：３．０であることを特徴とする請求項１又は２に記載の磁気情報記録媒体用ガラス基板の製造方法。
【請求項４】
前記ラッピング工程において、前記上定盤の加工レートと前記下定盤の加工レートとの比が１：０．９〜１：０．９５であることを特徴とする請求項１〜３のいずれか１項に記載の磁気情報記録媒体用ガラス基板の製造方法。
【請求項５】
前記ラッピング工程後のガラス基板の表面粗さＲａが０．５μｍ以下、表面高さ粗さＲｚが３μｍ以下であることを特徴とする請求項１〜４のいずれか１項に記載の磁気情報記録媒体用ガラス基板の製造方法。
【請求項６】
前記ラッピング工程におけるガラス素板の両面の取り代が、５０μｍ以上２００μｍ以下であることを特徴とする請求項１〜５のいずれか１項に記載の磁気情報記録媒体用ガラス基板の製造方法。
【国際調査報告】
2012090378.tif 000009
2012090378.tif 000010
2012090378.tif 000011
2012090378.tif 000012